(57)【特許請求の範囲】
【請求項１】
ａ）少なくとも１種のモノエチレン性不飽和C4〜C6−ジカルボン酸またはその無水物  20〜60モル％、
ｂ）少なくとも１種の、プロペンまたは４〜10の炭素原子の分枝１−オレフィンの300〜5000の平均分子量MWを有するオリゴマー  10〜70モル％および
ｃ）モノマーａ）およびｂ）と共重合可能な、少なくとも１種のモノエチレン性不飽和化合物  １〜50モル％
からなる官能基を有する共重合体Ｉ。
【請求項２】
請求項１記載の官能基を有する共重合体Ｉの製造方法において、
ａ）少なくとも１種のモノエチレン性不飽和C4〜C6−ジカルボン酸またはその無水物  20〜60モル％、
ｂ）少なくとも１種の、プロペンまたは４〜10の炭素原子の分枝１−オレフィンの300〜5000の平均分子量MWを有するオリゴマー  10〜70モル％および
ｃ）モノマーａ）およびｂ）と共重合可能な、少なくとも１種のモノエチレン性不飽和化合物  １〜50モル％
をラジカル重合させることを特徴とする、官能基を有する共重合体Ｉの製造方法。
【請求項３】
共重合体Ｉと
ｄ）式NHR1R2［式中基R1およびR2は同じかまたは異なり、
（１）水素、脂肪族または芳香族炭化水素基、
（２）式III
0003542129.tif 000010
（式中、R3はC2〜C10−アルキレン基を表わし、ｍは１〜30の整数である）のヒドロキシアルキル基またはポリオキシアルキル基、
（３）式IV
0003542129.tif 000011
（式中、R3、R4、R5はC2〜C10−アルキレン基を表わし、ｍは上記の意味を有しかつR6およびR7は水素、ヒドロキシ−またはアミノ−置換されていてもよいC1〜C10−アルキルまたはC6〜C10−アリールを表わす）のアミノ末端基を有するポリオキシアルキル基、
（４）式Ｖ
0003542129.tif 000012
（式中、R3、R6およびR7は上記の意味を有し、ｎは１〜６の整数でである）の基、
（５）ピペラジニルエチル基またはピペラジニルプロピル基であり、あるいは、
（６）R1およびR2は一緒になって、R1とR2の結合している窒素原子と共に複素環を形成するか、あるいは、R1およびR2が一緒になって、R1とR2の結合している窒素原子と共に複素環を形成する場合において、該窒素原子以外にさらにヘテロ原子を含有する複素環を形成する］のアミンとの反応によって得られる、請求項１に記載の共重合体Ｉを基礎とする油溶性反応生成物II。
【請求項４】
請求項３記載の反応生成物IIの製造方法において、請求項１に記載の共重合体Ｉを、
ｄ）式HNR1R2［式中R1およびR2は、請求項３に記載の意味を有する］のアミンと反応させることを特徴とする、請求項３記載の反応生成物IIの製造方法。
【請求項５】
請求項３記載の反応生成物II  １〜15重量％を有する潤滑剤。
【請求項６】
請求項３記載の反応生成物II  20〜5000ppmを含有する燃料。
【発明の詳細な説明】
本発明は、
ａ）少なくとも１種のモノエチレン性不飽和C4〜C6−ジカルボン酸またはその無水物20〜60モル％、
ｂ）少なくとも１種の、プロペンまたは分枝１−オレフィンの、４〜10の炭素原子および300〜5000の平均分子量MWを有するオリゴマー10〜70モル％および
ｃ）モノマーａ）およびｂ）と共重合可能な、少なくとも１種のモノエチレン性不飽和化合物１〜50モル％
からなる、官能基を有する新規共重合体Ｉ、ならびにさらにこの化合物Ｉの製造方法に関する。さらに、本発明は、共重合体Ｉからアミンとの反応によって得られる油溶性反応生成物IIおよびその製造方法、化合物IIの使用、およびこれらの化合物を含有する燃料および潤滑剤に関する。
PCT特許（WO−Ａ）90/03359号は、潤滑油中の添加物として使用されかつ潤滑油中に含まれている懸濁−および固体粒子に対する分散性を有する重合体を記載する。さらに、重合体は、粘度指数改良作用を有する、つまり該重合体はむしろ、この化合物を含有する潤滑油の粘度を温度増加の場合に、かかる添加物を有しない油中よりも明らかに低下が僅かであるように配慮する。
この重合体は、２つのモノマー群、すなわち一方でマレイン酸またはフマル酸またはこれらの化合物の誘導体からおよび他方でその分子量が十分に大きいオレフィンから構成され、これらのモノマーから製造された重合体は油溶性である。オレフィンは、少なくとも20％の量でアルキルビニリデン基を有しなければならない。
刊行物に開示された重合体は、すべての適用領域に対し満足な性質を示さず、ことにこれらの重合体を添加物として含有する潤滑油の粘度−温度特性は、所望程度に達しない。
さらに、工業的適用におけるこれら化合物部類の分散作用はすべての場合に十分でない。
従って、これらの欠点を除去する、潤滑油用添加物を提供するという課題が生じた。
それにより、冒頭に定義した共重合体を見出した。
さらに、その製造方法、これらの共重合体Ｉからアミンとの反応によって得られる反応生成物II、その製造方法および反応生成物IIの使用を見出した。さらに、これらの化合物を含有する潤滑剤および燃料を見出した。
次に、潤滑油添加物を製造するための中間生成物としての共重合体Ｉの使用に対してとくに有利な実施形を記載する。
共重合体Ｉはモノマーａ）〜ｂ）から構成されている。
モノマーａ）
モノマーａ）としては、４〜６の炭素原子を有する、モノエチレン性不飽和ジカルボン酸、たとえばマレイン酸、フマル酸、メサコン酸、メチレンマロン酸、シトラコン酸、無水マレイン酸、無水イタコン酸、無水シトラコン酸および無水メチレンマロン酸およびその相互の混合物が挙げられる。
モノマーｂ）
モノマーｂ）としては、プロペンまたは４〜10の炭素原子を有する分枝１−オレフィンのオリゴマーが挙げられる。これらのオリゴマーは、少なくとも３つのオレフィン分子から構成されている。その平均分子量MWは300〜5000g/モルである。たとえば、プロペン、イソブテン、ならびにペンテン、ヘキセン、オクテンおよびデセンの分枝異性体のオリゴマーが挙げられ、その際オリゴマーの共重合可能な末端基は、ビニル−、ビニリデン−またはアルキルビニリデン基の形で存在する。オリゴプロペン、および９〜200のＣ原子を有するオリゴプロペン混合物、ならびに殊にたとえばドイツ国特許（DE−Ａ）2702604号の教示によって得られるようなオリゴイソブテンが好ましい。記載したオリゴマーの混合物も挙げられる。オリゴマーの分子量は自体公知の方法でゲル浸透クロマトグラフィーによって決定することができる。モノマーｃ）としては、モノマーａ）およびｂ）と共重合可能なすべてのかかるモノマーが挙げられる。
たとえば、これは２〜40の炭素原子、好ましくは８〜30の炭素原子を有する線状１−オレフィン、たとえばデセン、ドデセン、オクタデセンおよびC20〜C24−１−オレフィンおよびC24〜C28−１−オレフィンである。
モノマーｃ）としては、同様にモノエチレン性不飽和C3〜C10−物カルボン酸、例えばアクリル酸、メタクリル酸、ジメタクリル酸、エチルアクリル酸、クロトン酸、アリル酢酸およびビニル酢酸が挙げられ、そのうちアクリル酸およびメタクリル酸が好ましい。
さらに、アルキル基中に１〜40の炭素原子を有するビニル−およびアリルアルキルエーテルが挙げられ、その際アルキル基はなお他の置換基、たとえばヒドロキシ基、アミノ−またはジアルキルアミノ基またはアルコキシ基を有することができる。たとえば、メチルビニルエーテル、エチルビニルエーテル、プロピルビニルエーテル、イソブチルビニルエーテル、２−エチルヘキシルエーテル、デシルビニルエーテル、ドデシルビニルエーテル、オクタデシルビニルエーテル、２−（ジエチルアミノ）エチルビニルエーテル、２−（ジ−ｎ−ブチルアミノ）エチルビニルエーテル、ならびに相当するアリルエーテルが挙げられる。
モノマーの他の群は、モノエチレン性不飽和C3〜C10−モノ−またはジカルボン酸のC1〜C40−アルキルエステル、アミドおよびC1〜C40−Ｎ−アルキルアミド、たとえばエチルアクリレート、ブチルアクリレート、２−エチルヘキシルアクリレート、デシルアクリレート、ドデシルアクリレート、オクタデシルアクリレートならびに14〜28の炭素原子を有する工業用アルコール混合物のエステル、エチルメタクリレート、２−エチルヘキシルメタクリレート、デシルメタクリレート、オクタデシルメタクリレート、マレイン酸ジブチルエステル、マレイン酸モノデシルエステル、マレイン酸ジドデシルエステル、マレイン酸モノオクタデシルエステル、マレイン酸ジオクタデシルエステル、ジメチルアミノエチルアクリレート、ジエチルアミノエチルアクリレート、ジブチルアミノエチルメタクリレート、アクリルアミド、メタクリルアミド、Ｎ−tert.−ブチルアクリルアミド、Ｎ−オクチルアクリルアミド、N,N′−ジブチルアクリルアミド、Ｎ−ドデシルメタクリルアミドおよびＮ−オクタデシルメタクリルアミドである。
さらに、C1〜C30−モノカルボン酸のビニル−およびアリルエステルをモノマーａ）およびｂ）と共重合させることができる。これは、詳細にはギ酸ビニル、酢酸ビニル、プロピオン酸ビニル、酪酸ビニル、ラウリン酸ビニル、ステアリン酸ビニル、ピバル酸ビニル、酢酸アリル、酪酸アリルおよびステアリン酸アリルである。
さらに、１〜８の炭素原子を有するカルボン酸のＮ−ビニルカルボン酸アミド、たとえばＮ−ビニルホルムアミド、Ｎ−ビニル−Ｎ−メチルホルムアミド、Ｎ−ビニルアセトアミド、Ｎ−ビニル−Ｎ−メチルアセトアミド、Ｎ−ビニル−Ｎ−エチルアセトアミド、Ｎ−ビニル−Ｎ−メチルプロピオンアミドおよびＮ−ビニルプロピオンアミドも適当である。さらに、窒素含有複素環のＮ−ビニル化合物、たとえばＮ−ビニルイミダゾール、Ｎ−ビニルメチルイミダゾール、Ｎ−ビニルピロリドンおよびＮ−ビニルカプロラクタムが挙げられる。
さらに、共重合体の構成単位として記載したモノマーの混合物も挙げられる。
これらモノマーのうち、アクリル酸、メタクリル酸、C16−オレフィン、C20〜C24−オレフィン、C14〜C20−アルキルビニルエーテルおよびモノエチレン性不飽和C3〜C6−モノ−およびジカルボン酸のC14〜C20−アルキルエステルが好まれる。
共重合体Ｉは、モノマーａ）〜ｃ）を、モノマーａ）20〜60モル％、モノマーｂ）10から70モル％およびモノマーｃ）１〜50モル％の量で含有する。
共重合体は、すべての公知、慣例の重合法、たとえば塊状重合、懸濁重合、沈殿重合および溶液重合によって製造することができる。記載したすべての重合法においては、酸素の遮断下、とくに窒素気流中で実施される。すべての重合法に対して、通常の装置、たとえばオートクレーブおよび釜が使用される。ａ）〜ｃ）群のモノマーの塊状重合が殊に好ましい。塊状重合は、80〜300℃、特に120〜200℃の温度で実施され、その際選択すべき最低重合温度は、とくに少なくとも形成するポリマーのガラス転移温度よりも約20℃高い。共重合体が有すべき分子量により、重合条件が選択される。高い温度での重合は、低い分子量を有する共重合体を生じ、低い重合温度では高い分子量を有する重合体が生成する。
共重合は、とくにラジカル生成化合物の存在で実施される。これらの化合物は、共重合において使用されるモノマーに対して10重量％まで、とくに0.2〜５重量％が必要とされる。適当な重合開始剤は、たとえばペルオキシ化合物、たとえばtert.−ブチルペルピバレート、tert.−ブチルペルネオデカノエート、tert.−ブチルペルエチルヘキサノエート、tert.−ブチルペルイソブチレート、ジ−tert.−ブチルペルオキシド、ジ−tert.−アミルペルオキシド、ジアセチルペルオキシジカルボネート、ジシクロヘキシルペルオキシジカルボネート、またはアゾ化合物、たとえば2,2′−アゾビス（イソブチロニトリル）である。開始剤は、単独かまたは相互の混合物で適用することができる。レドックス−共開始剤も、一緒に使用することができる。このものは塊状重合においてとくに別個にまたは溶液の形で重合反応器に入れられる。モノマーａ）,b）およびｃ）は、重合開始剤の存在においても200℃以上の温度で共重合させることができる。
低分子重合体を製造するためには、共重合を調節剤の存在で実施するのがしばしば有利である。これには、通常の調節剤、たとえばC1〜C4−アルデヒド、ギ酸および有機SH基含有化合物、たとえば２−メルカプトエタノール,2−メルカプトプロパノール、メルカプト酢酸、tert.−ブチルメルカプタン、ｎ−オクチルメルカプタン、ｎ−ドデシルメルカプタンおよびtert.−ドデシルメルカプタンを使用することができる。重合調節剤は一般に、モノマーに対して0.1〜10重量％の量で使用される。
高分子共重合体を製造するためには、重合の際に連鎖延長剤の存在で作業するのがしばしば有利である。かかる連鎖延長剤は、２個または数個のエチレン性不飽和基を有する化合物、たとえばジビニルベンゾール、ペンタエリトリットアリルエーテル、グリコールのエステル、たとえばグリコールジアクリレート、グリセリントリアクリレートおよびポリエチレングリコールジアクリレートである。連鎖延長剤は、重合の際５重量％までの量で添加される。
共重合は、連続的または不連続的に実施することができる。生成物の分子量は、通例1000〜50000g/モルである。
共重合体Ｉは、式HNR1R2のアミンとの反応で窒素含有反応生成物IIに変換することができる。基R1およびR2は、同じかまたは異なっていてもよい。アミン成分としては次のものが挙げられる：
−アンモニア
−１〜50の炭素原子を有する脂肪族および芳香族の第１および第２級アミン、たとえばメチルアミン、エチルアミン、プロピルアミン、ジ−ｎ−ブチルアミン、シクロヘキシルアミン、
−R1およびR2がそれの結合している窒素原子と共に、なおさらにヘテロ原子を含有しうる共通の環を形成するアミン、たとえばモルホリン、ピリジン、ピペリジン、ピロール、ピリミジン、ピロリン、ピロリジン、ピラジンおよびピリダジン、
−R1および／またはR2が基
0003542129.tif 000002
［式中R3はC2〜C10−アルキレン基を表わし、ｍは１〜30の整数である］を表わす、ヒドロキシアルキル基およびポリオキシアルキル基を有するアミン、たとえばエタノールアミン、２−アミノプロパノール−１、ネオペンタノールアミン、
−R1および／またはR2が基
0003542129.tif 000003
［式中、R3,R4,R5はC2〜C10−アルキレン基を表わし、ｍは上記の意味を有しかつR6およびR7は水素、場合によりヒドロキシ−またはアミノ−置換C1〜C10−アルキルまたはC6〜C10−アリールを表わす］を表わす、アミノ末端基を有するポリオキシアルキルアミン、たとえばポリオキシプロピレンジアミンおよびビス（３−アミノプロピル）テトラヒドロフラン。
アミン成分として、R1および／またはR2が式Ｖの基
0003542129.tif 000004
［式中R3,R6およびR7は上記の意味を有し、ｎは１〜６の整数である］を表わすｄ）ポリアミンが好ましい。ポリアミンとしては次のものが挙げられる：エチレンジアミン、プロピレンジアミン、ジメチルアミノプロピルアミン、ジエチレントリアミン、ジプロピレントリアミン、トリエチレンテトラミン、トリプロピレンテトラミン、テトラエチレンペンタミン、エチルアミノエチルアミン、ジメチルアミノエチルアミノ、イソプロピルアミノプロピルアミン、エチレンジプロピレンテトラミン、２−ジ−イソプロピルアミノエチルアミン、アミノエチルエタノールアミン、、エチレンプロピレントリアミン、N,N,N′,N′−テトラ（３−アミノプロピル）−エチレンジアミン、２−（３−アミノプロピル）シクロヘキシルアミン、2,5−ジメチルヘキサンジアミンおよび2,5,N,N,N′,N′′,N′′−ペンタ−（３−アミノプロピル）−ジプロピレントリアミン。さらに、構成成分として複素環を有するポリアミン、たとえばアミノエチルピペラジンが好まれている。
アミン成分として、種々のアミンの混合物を使用することもできる。
新規反応生成物IIは、慣用の方法で共重合体Ｉと上記のアミンとの反応によって得られる。成分のモル比は、共重合体Ｉ中の酸基ないしは無水物基の数に依存する。これは、公知方法でたとえば強塩基での滴定によって決定することができる。一般に、アミン１モルにつきポリマー中の酸−または無水物基0.1〜３当量が使用される。通例、反応のために原料物質を混合し、30〜200℃に加熱する。とくに、反応は保護ガス雰囲気下に行われる。反応は、溶媒なしかまたは溶媒中で行うことができる。不活性溶媒としては、脂肪族および芳香族炭化水素、たとえばトルオールおよびキシロールならびに鉱油が挙げられる。反応の進行は、IR−分光分析で追跡することができる。
窒素含有反応生成物IIは、潤滑剤および燃料の添加物として使用することができる。
潤滑剤は、付加された合成油、半合成油および鉱油、とくににモーター油として使用されるものである。合成油は、合成エステルおよびα−オレフィンのポリマーを包含する。反応生成物IIは、潤滑剤に一般に鉱油のような不活性溶媒中の濃縮物として添加される。この濃縮物は他の通常の添加物、たとえば防錆剤、磨滅防止剤、清浄剤、酸化防止剤および凝固点改良剤を含有することができる。
反応生成物IIは、潤滑剤に１〜15重量％の量、好ましくは0.5〜10重量％の量で添加される。
ガソリンまたはディーゼル燃料のような燃料中に、反応生成物IIは吸い込み系を清浄に保つための清浄剤として使用される。このものはまた、その分散作用に基づきエンジン潤滑剤に対して有利に作用し、エンジン作動の間潤滑剤中に入ることができる。この目的のために、燃料に対して20〜5000ppm、とくに好ましくは50〜1000ppm添加される。
実施例
1.共重合体Ｉの製造
一般的製造規定
モノマーｂ）および場合によりｃ）（装入物）を、反応器中で弱い窒素気流中で150℃に加熱し、４時間以内にモノマーａ）（液状で約70℃の溶融液として）および場合によりｃ）（供給物）および4.5時間以内にｏ−キシロール25gに溶解したジ−tert.−ブチルペルオキシドの溶液を150℃で配量した。引き続き、なお１時間150℃で後加熱した。
共重合体の分子量は、高圧ゲル浸透クロマトグラフィーを用いて決定した。校正は、ポリスチロールの狭い分布の画分を用いて行った。
反応に対する詳細は、表１から認めることができる。
0003542129.tif 000005
2.油溶性反応生成物IIの製造
一般的製造規定
例１によるポリマーを、70℃でキシロールに装入し、アミンないしはポリアミンを加え、期待される量の反応水が分離するまで、還流下に加熱した。溶媒を除去した後、生成物は淡黄色ないし琥珀色の粘稠な残留物の形で生じた。生成物のIR−吸収帯は約1770〜1700cm-1に存在していた。表２に記載したように、次の反応が行われた：
0003542129.tif 000006
0003542129.tif 000007
3.比較例
比較添加物VI:PCT特許（WO−Ａ）30/03359号の例６による共重合体からなる反応生成物およびトリエチレンテトラミンTETA
上記の原料物質を、例２と類似に、1:1のモル比で反応させた。
比較添加物V2:PCT特許（WO−Ａ）90/03359号の例６による共重合体からなる反応生成物およびTETA
上記の原料物質を、例２におけるように、2:1のモル比で反応させた。
4.粘度−温度特性の試験
添加物は、5W−30−モーター油中６重量％の濃度で試験した：
0003542129.tif 000008
本発明による添加物は、先行技術によるものよりも、高い温度におけるその粘度増加作用のため優れているだけでなく、低い温度においても所望の性質、つまりできるだけ低い粘度を配慮する。
5.分散作用の試験
分散作用の試験のために、はん点試験を実施した（″Jes.Huiles.pour.Moteurs.et.la.Graissage.des.Moteurs″,A.Scuilling,第１巻、89ページ以降の記載参照）。このため、ディーゼルカーボン油中の添加物３重量％の混合物を製造した。こうして得られた分散液を、濾紙上でクロマトグラムのように展開させた。数値目盛りは０〜1000であった：得られた値が高ければ高いほど、添加物の分散作用はますます良好である。
試験の準備：
0003542129.tif 000009
本発明による添加物は、すべての場合に、先行技術による添加物よりも明らかに改良された分散作用を示す。